(57)【特許請求の範囲】
【請求項１】
基材と、
前記基材の表面に形成され且つ親水性の官能基を有するＤＬＣ膜とを備え、
前記基材と前記ＤＬＣ膜との間には、前記基材と前記ＤＬＣ膜との密着性を向上させる中間層が設けられ、
前記ＤＬＣ膜の表面における水の接触角は１０度以下であり、
前記ＤＬＣ膜の厚さは０．０１μｍ以上、３μｍ以下であり、
前記中間層の厚さは０．０１μｍ以上、０．３μｍ以下であり、
前記親水性の官能基は、少なくともカルボキシル基を含むことを特徴とする超親水性材料。
【請求項２】
前記ＤＬＣ膜は、アルゴン、キセノン、ネオン、ヘリウム、クリプトン、窒素、酸素、アンモニア、水素、水蒸気、鎖式又は環式の炭化水素、酸素を含む有機化合物及び窒素を含む有機化合物からなる群から選択された１つの気体又は２つ以上からなる混合気体のプラズマを照射し、次に酸素、空気、水蒸気及び酸素を含む有機化合物からなる群から選択された１つの気体又は２つ以上からなる混合気体のプラズマを照射して形成したものであることを特徴とする請求項１に記載の超親水性材料。
【請求項３】
前記基材は、金属材料、セラミックス材料若しくは高分子材料又はこれらの複合体であることを特徴とする請求項１又は２に記載の超親水性材料。
【請求項４】
前記中間層は、珪素及び炭素を主成分とするアモルファス膜であることを特徴とする請求項１〜３のいずれか１項に記載の超親水性材料。
【請求項５】
請求項１〜４のいずれか１項に記載の超親水性材料を用いた医療用材料。
【請求項６】
請求項５に記載の医療用材料を用いた医療用器具。
【請求項７】
前記医療用器具は、人体組織と直接的に接触することを特徴とする請求項６に記載の医療用器具。
【請求項８】
前記医療用器具は、ステント、カテーテル、バルーンカテーテル、ガイドワイヤ、ペースメーカーリード、体内留置用器材、注射針、メス、真空採血管、輸液バッグ、プレフィルドシリンジ及び傷口保持部品のいずれか１つであることを特徴とする請求項６又は７に記載の医療用器具。
【発明の詳細な説明】
【技術分野】
【０００１】
本発明は、本発明は超親水性材料、医療用材料及び医療用器具に関し、特に生体適合性に優れた材料に関する。
【背景技術】
【０００２】
ダイヤモンド様薄膜（ＤＬＣ膜）は、硬く緻密で且つ不活性な表面を有しているため、金属やセラミックス等の無機系材料及び樹脂等の有機系材料等からなる基材の表面に形成することにより基材の表面に耐摩耗性、耐蝕性及び表面平滑性等の性質を付与することができる。
【０００３】
例えば、金型や治工具の表面をＤＬＣ膜によりコーティングすることにより、耐久性を向上させたり、離型性を向上させたりすることが知られている。また、非常に平滑で不活性な表面であるため、生体物質との相互作用を嫌う医療用器具の基材を表面処理する方法としても期待されている（例えば、特許文献１及び非特許文献１を参照）。
【０００４】
さらに、本願発明者らはＤＬＣ膜にプラズマを照射することによりＤＬＣ膜に反応性の部位を導入する方法について報告している（例えば、特許文献２を参照。）。プラズマ照射により、ＤＬＣ膜にラジカル等の反応性の部位を導入し、導入されたラジカルを開始点として生体適合性ポリマーをグラフト重合することが可能となる。また、ラジカルを導入した後、大気暴露を行うことにより水酸基等の官能基を生成することができ、生成した官能基を用いればＤＬＣ膜に種々の修飾を行うことができる。このように、ＤＬＣ膜を修飾することにより生体適合性等の種々の機能を付加することが可能であり、耐久性と機能性とを併せ持つ材料を実現することができる。
【先行技術文献】
【特許文献】
【０００５】
【特許文献１】特開平１０−２４８９２３号公報
【特許文献２】国際公開第２００５／９７６７３号パンフレット
【非特許文献】
【０００６】
【非特許文献１】伊藤晴夫ら、「生体材料」、１９８５年、第３巻、ｐ．４５−５３
【発明の概要】
【発明が解決しようとする課題】
【０００７】
しかしながら、本願発明者らの検討の結果、前記従来のＤＬＣ膜の修飾方法には以下のような問題があることが明らかになった。従来のＤＬＣ膜を修飾する方法においては、基材の表面を被覆するＤＬＣ膜にプラズマ照射をすることによりＤＬＣ膜の炭素−炭素結合を開裂させることによりラジカルを生成している。ＤＬＣ膜の炭素−炭素結合を開裂させることにより形成されたラジカルは、不安定であり消滅しやすく、ＤＬＣ膜にプラズマ照射を行った後、すぐにポリマーのグラフトを行わなければならない。
【０００８】
また、ラジカルが不安定であるため、プラズマを照射してから重合を開始するまでの時間を一定にしたとしても、ポリマーのグラフトに寄与するラジカルの数を一定にすることができない。その結果、ロット間でポリマーの被覆状態がばらついてしまい、生体適合性等の機能を再現性良く付与することができない。
【０００９】
さらに、ラジカルを導入したＤＬＣ膜を大気暴露することにより水酸基等の親水性の官能基を導入する場合にも、ラジカルと酸素との反応が十分に進行しない。このため、ＤＬＣ膜の親水性が十分向上しない。また、一旦、親水性が向上しても時間の経過により再び親水性が悪化してしまう。
【００１０】
本発明は、前記従来の問題を解決し、ＤＬＣ膜の親水性を向上させると共に、生体適合性等の機能の付与を効率良く行うことが可能なＤＬＣ膜の修飾方法を実現できるようにすることを目的とする。
【課題を解決するための手段】
【００１１】
前記の目的を達成するため、本発明はＤＬＣ膜の修飾方法を、ＤＬＣ膜に反応性の部位を形成する第１のプラズマ照射工程と反応性の部位を親水性の官能基に変換する第２のプラズマ照射工程とを備えた構成とする。
【００１２】
本発明に係るダイヤモンド様薄膜の修飾方法は、基材の表面にダイヤモンド様薄膜を形成する工程（ａ）と、ダイヤモンド様薄膜に第１のプラズマを照射することにより反応性の部位をダイヤモンド様薄膜の表面に生起させる工程（ｂ）と、ダイヤモンド様薄膜に少なくとも酸素を含む第２のプラズマを照射することにより反応性の部位と酸素とを反応させて親水性の官能基を導入する工程（ｃ）とを備えていることを特徴とする。
【００１３】
本発明のダイヤモンド様薄膜の修飾方法は、ダイヤモンド様薄膜に少なくとも酸素を含む第２のプラズマを照射することにより反応性の部位と酸素とを反応させることにより親水性の官能基を導入する工程を備えているため、第１のプラズマ照射によりダイヤモンド様薄膜の表面に形成された反応性の部位を確実に親水性の官能基とすることができる。このため、基材に耐久性だけでなく親水性の機能を効率良く付与することができる。従って、医療用材料をはじめとする種々の分野の材料に耐久性と親水性とを付与することができる。また、導入された官能基を用いることによりダイヤモンド様薄膜の表面をさらに改質することも可能となる。
【００１４】
本発明のダイヤモンド様薄膜の修飾方法において、工程（ｃ）では、ダイヤモンド様薄膜における水の接触角を１０度以下にすることが好ましい。このような構成とすることにより、いわゆる超親水性の材料を実現することができる。
【００１５】
本発明のダイヤモンド様薄膜の修飾方法において、第１のプラズマは、アルゴン、キセノン、ネオン、ヘリウム、クリプトン、窒素、酸素、アンモニア、水素、水蒸気、鎖式又は環式の炭化水素、酸素を含む有機化合物及び窒素を含む有機化合物からなる群から選択された１つの気体又は２つ以上からなる混合気体のプラズマであることが好ましい。
【００１６】
本発明のダイヤモンド様薄膜の修飾方法において、第２のプラズマは、酸素、空気、水蒸気及び酸素を含む有機化合物からなる群から選択された１つの気体又は２つ以上からなる混合気体のプラズマであることが好ましい。
【００１７】
本発明のダイヤモンド様薄膜の修飾方法において、親水性の官能基はカルボキシル基を含むことが好ましい。
【００１８】
本発明のダイヤモンド様薄膜の修飾方法は、工程（ｃ）よりも後に、親水性の官能基を用いてダイヤモンド様薄膜の表面に機能性材料を固定する工程（ｄ）をさらに備えていることが好ましく、工程（ｄ）では、親水性の官能基と機能性材料に含まれる官能基とを共有結合させてかまわない。また、工程（ｄ）は親水性の官能基を活性化する工程と、活性化した親水性の官能基を開始点としてグラフト重合を行う工程とを含んでいてもよい。
【００１９】
本発明のダイヤモンド様薄膜の修飾方法において、機能性材料は生体適合性ポリマーであることが好ましい。
【００２０】
この場合において、生体適合性ポリマーは、ポリウレタン、ポリアクリルアミド、ポリエチレンオキシド、ポリエチレンカーボネート、ポリエチレン、ポリエチレングリコール、ポリビニルピロリドン、ポリプロピレンカーボネート、ポリアミド、フィブリン、リン脂質の重合体、疎水親水ミクロ相分離重合体、ヒドロキシエチルメタクリレートの重合体又は共重合体、ビニルピロリドンの重合体又は共重合体、フッ素含有モノマーの重合体又は共重合体、Ｓｉ含有モノマーの重合体又は共重合体及びビニルエーテルの重合体又は共重合体からなる群から選択された少なくとも１つのポリマー又はポリマーのエステル化物であることが好ましい。
【００２１】
本発明のダイヤモンド様薄膜の修飾方法において、機能性材料は抗血栓性の薬剤を担持し且つ担持した薬剤を除放する生分解性ポリマーであってもよい。
【００２２】
この場合において、生分解性ポリマーは、ポリ乳酸、ポリグリコール酸、ポリ乳酸とポリグリコール酸との共重合体、コラーゲン、ゼラチン、キチン、キトサン、ヒアルロン酸、ポリアミノ酸、澱粉、ポリ−ε−カプロラクトン、ポリエチレンサクシネート、及びポリ−β−ヒドロキシアルカノエートからなる群から選択された少なくとも１つのポリマーであることが好ましい。また、生分解性ポリマーは、可塑剤を含んでいてもよい。
【００２３】
本発明のダイヤモンド様薄膜の修飾方法において、工程（ａ）よりも前に、基材とダイヤモンド様薄膜との密着性を向上させる中間層を基材の表面に形成する中間層形成工程をさらに備えていることが好ましい。
【００２４】
この場合において、中間層は珪素及び炭素を主成分とするアモルファス膜であることが好ましい。
【００２５】
本発明に係る医療用材料の製造方法は、本発明のダイヤモンド様薄膜の修飾方法を用いることを特徴とする。
【００２６】
本発明に係る医療用器具の製造方法は、本発明の医療用材料の製造方法を用いることを特徴とする。
【００２７】
本発明の医療用器具の製造方法において、医療用器具は、人体組織と直接的に接触するものであってよい。
【００２８】
本発明の医療用器具の製造方法において、医療用器具は、ステント、カテーテル、バルーンカテーテル、ガイドワイヤ、ペースメーカーリード、体内留置用器材、注射針、メス、真空採血管、輸液バッグ、プレフィルドシリンジ、傷口保持部品のいずれか１つであることが好ましい。
【００２９】
本発明に係る超親水性材料は、基材と、基材の表面に形成され且つ親水性の官能基を有するダイヤモンド様薄膜とを備え、ダイヤモンド様薄膜の表面における水の接触角が１０度以下であることを特徴とする。
【００３０】
本発明の超親水性材料は、ダイヤモンド様薄膜の表面における水の接触角が１０度以下であり、超親水性だけでなく優れた耐久性を有している。従って、耐久性と親水性とが要求される医療材料をはじめとする種々の分野における材料として用いることができる。
【００３１】
本発明の超親水性材料において、親水性の官能基は、少なくともカルボキシル基を含むことが好ましい。
【００３２】
本発明の超親水性材料において基材は、金属材料、セラミックス材料若しくは高分子材料又はこれらの複合体であることが好ましい。
【００３３】
本発明の超親水性材料において、基材とダイヤモンド様薄膜との間には、基材とダイヤモンド様薄膜との密着性を向上させる中間層が設けられていることが好ましい。
【００３４】
本発明の超親水性材料において中間層は、珪素及び炭素を主成分とするアモルファス膜であることが好ましい。
【００３５】
本発明に係る医療用材料は、本発明の超親水性材料を用いることを特徴とする。
【００３６】
本発明に係る医療用器具は、本発明の医療用材料を用いることを特徴とする。
【００３７】
本発明の医療用器具において、医療用器具は、人体組織と直接的に接触するものであってよい。
【００３８】
本発明の医療用器具において、医療用器具は、ステント、カテーテル、バルーンカテーテル、ガイドワイヤ、ペースメーカーリード、体内留置用器材、注射針、メス、真空採血管、輸液バッグ、プレフィルドシリンジ、傷口保持部品のいずれか１つであることが好ましい。
【発明の効果】
【００３９】
本発明に係るＤＬＣ膜の修飾方法及び超親水性材料、医療用材料、医療用器具とその製造方法によれば、ＤＬＣ膜の親水性を向上させると共に、生体適合性等の機能の付与を効率良く行うことが可能であり、ＤＬＣ膜の修飾方法及び超親水性材料、医療用材料、医療用器具とその製造方法を実現できる。
【図面の簡単な説明】
【００４０】
【図１】本発明の一実施例において用いたイオン化蒸着装置を示す概略図である。
【図２】本発明の一実施例において用いたプラズマ照射装置を示す概略図である。
【図３】（ａ）〜（ｃ）は本発明の一実施例に係るＤＬＣ膜のＸ線光電子分光分析の結果を示すチャートであり、（ａ）は第１のプラズマ照射と第２のプラズマ照射を行ったＤＬＣ膜であり、（ｂ）はプラズマ照射を行っていないＤＬＣ膜であり、（ｃ）は第１のプラズマ照射のみを行ったＤＬＣ膜である。
【図４】本発明の一実施例に係るＤＬＣ膜のぬれ性の経時変化を示すグラフである。
【図５】本発明の一実施例に係るＤＬＣ膜へのポリマーの導入を評価したＸ線光電子分光分析の結果を示すチャートである。
【発明を実施するための形態】
【００４１】
本発明の一実施形態について図面を参照して説明する。本実施形態のＤＬＣ膜の修飾方法は、まず、基材の表面を覆うダイヤモンド様薄膜（ＤＬＣ膜）を形成する。
【００４２】
基材には、金属材料及び樹脂材料をはじめとする有機及び無機材料を用いることができる。
【００４３】
具体的には、特に限定されるものではないが例えば、鉄、ニッケル、クロム、銅、チタン、白金、タングステン又はタンタル等の金属を基材として用いることができる。また、これらの合金である、ＳＵＳ３１６Ｌ等のステンレス鋼、Ｔｉ−Ｎｉ合金若しくはＣｕ−Ａｌ−Ｍｎ合金等の形状記憶合金、Ｃｕ−Ｚｎ合金、Ｎｉ−Ａｌ合金、チタン合金、タンタル合金、プラチナ合金又はタングステン合金等の合金を用いることもできる。また、アルミ、シリコン若しくはジルコン等の酸化物、窒化物若しくは炭化物等の生体不活性なセラミックス又はアパタイト若しくは生体ガラス等の生体活性を有するセラミックスでもよい。さらに、ポリメタクリル酸メチル（ＰＭＭＡ）、高密度ポリエチレン若しくはポリアセタール等の高分子樹脂又はポリジメチルシロキサン等のシリコンポリマー若しくはポリテトラフルオロエチレン等のフッ素系ポリマー等であってもよい。
【００４４】
また、これらの材料はワイヤ、チューブ及び平板等の素材であってかまわない。さらに、医療用器具等の具体的な形状に形成されたもの及び形成途中のものであってもかまわない。医療用器具には、例えばステント、カテーテル、バルーンカテーテル、ガイドワイヤ、ペースメーカーリード、体内留置用器材、注射針、メス、真空採血管、輸液バッグ、プレフィルドシリンジ、傷口保持部品、人工心臓弁膜及び人工関節等が含まれる。
【００４５】
基材の表面を覆うＤＬＣ膜は、既知の方法を用いて形成すればよい。例えば、スパッタ法、ＤＣマグネトロンスパッタ法、ＲＦマグネトロンスパッタ法、化学気相堆積法（ＣＶＤ法）、プラズマＣＶＤ法、プラズマイオン注入法、重畳型ＲＦプラズマイオン注入法、イオンプレーティング法、アークイオンプレーティング法、イオンビーム蒸着法又はレーザーアブレーション法等により基材の表面に形成することができる。また、その厚みは特に限定されるものではないが、０．００５〜３μｍの範囲が好ましく、より好ましくは０．０１〜１μｍの範囲である。
【００４６】
また、ＤＬＣ膜は基材の表面に直接形成することができるが、基材とＤＬＣ膜とをより強固に密着させるために、基材とＤＬＣ膜との間に中間層を設けてもよい。中間層の材質としては、基材の種類に応じて種々のものを用いることができるが、珪素（Ｓｉ）と炭素（Ｃ）、チタン（Ｔｉ）と炭素（Ｃ）又はクロム（Ｃｒ）と炭素（Ｃ）からなるアモルファス膜等の公知のものを用いることができる。その厚みは特に限定されるものではないが、０．００５〜０．３μｍの範囲が好ましく、より好ましくは０．０１〜０．１μｍの範囲である。
【００４７】
中間層は、公知の方法を用いて形成することができ、例えば、スパッタ法、ＣＶＤ法、プラズマＣＶＤ法、溶射法、イオンプレーティング法又はアークイオンプレーティング法等を用いればよい。
【００４８】
基材を覆うように形成したＤＬＣ膜に、第１のプラズマ照射を行うことにより、ＤＬＣ膜にラジカル等の反応性の部位を生成する。反応性の部位を生成するためのプラズマは、ＤＬＣ膜の表面に存在する炭素−炭素結合を切断して酸化開始点を生起させることが可能なプラズマであればよい。具体的には、例えばアルゴン（Ａｒ）、ネオン（Ｎｅ）、ヘリウム（Ｈｅ）、クリプトン（Ｃｒ）、キセノン（Ｘｅ）、窒素ガス（Ｎ2）、酸素ガス（Ｏ2）、アンモニアガス（ＮＨ4）、水素ガス（Ｈ2）若しくは水蒸気（Ｈ2Ｏ）等のガス又はこれらの混合ガスをプラズマガス種とするプラズマを用いればよい。
【００４９】
本実施形態の医療用材料の製造方法においては、第１のプラズマ照射を行った後、第２のプラズマ照射を行う。第２のプラズマ照射により、第１のプラズマ照射により形成したラジカル等の反応性の部位を酸素と反応させ、カルボキシル基等の酸素を含む親水性の官能基を生成する。
【００５０】
第１のプラズマ照射により生成した反応性の部位は、酸素又は水を含む雰囲気に曝すことにより、カルボキシル基及び水酸基等に変換されることが期待される。しかし、第１のプラズマ照射を行った後のＤＬＣ膜を単純に酸素又は水を含む雰囲気に曝した場合に生成されるカルボキシル基及び水酸基の量は僅かであり、十分に親水性の官能基を生成することができない。しかし、第２のプラズマ照射を行うことにより、効率良くカルボキシル基等の親水性の官能基に変換することができる。
【００５１】
第２のプラズマ照射は、酸素原子を含むプラズマを照射すればよく、具体的には、酸素、空気、水蒸気若しくは酸素原子を含む有機化合物等のガス又はこれらの混合ガスをプラズマガス種としてプラズマ照射を行えばよい。
【００５２】
第２のプラズマ照射を行ったＤＬＣ膜は、表面に導入されたカルボキシル基等により親水性となっている。このため、このままでも優れた生体適合性を有しており、ステント等の医療用器具として用いることができる。
【００５３】
また、ＤＬＣ膜の表面に導入されたカルボキシル基を用いて、ＤＬＣ膜の表面に生体適合性を有するポリマー等の機能性材料を固定してもよい。
【００５４】
機能性材料の固定は公知の方法により行えばよい。例えば、機能性材料中の官能基と水酸基又はカルボキシル基とをカップリング試薬を介して固定したり、機能性材料に水酸基又はカルボキシル基と反応する官能基を導入し、機能性材料の官能基とＤＬＣ膜表面の官能基とを反応させて固定したりすればよい。
【００５５】
また、水酸基及びカルボキシル基を、3-アミノプロピルトリメトキシシラン等の官能性アルコキシシラン誘導体、2-メルカプト酢酸等の官能性カルボン酸誘導体、ジイソシアネート誘導体、2-メタクリロイルオキシエチルイソシアネート、2-アクリロイルオキシエチルイソシアネート、N-メタクリロイルスクシンイミド、又はN-アクリロイルスクシンイミド等と反応させることにより、アミノ基、イソシアネート基又はビニル基等に容易に変換することができる。このような変換された官能基を用いて機能性材料を固定してもよい。
【００５６】
また、機能性材料を共有結合により固定するのではなく、カルボキシル基等によりイオン結合させて固定してもよい。この場合、カルボキシル基等を他のイオン性の官能基に変換してもよい。イオン結合させることにより、機能性材料がヒドロキシアパタイト等の無機物であっても容易にＤＬＣ膜の表面に導入できる。
【００５７】
ＤＬＣ膜の表面に固定する機能性材料は、どのようなものであってもよいが、医療用材料として用いる場合には、生体適合性を有するポリマーを用いればよい。例えば、パリレン、ポリエチレン、ポリエチレンテレフタレート、エチレンビニルアセテート、シリコン、ポリエチレンオキシド（ＰＥＯ）、ポリブチルメチルアクリレート、ポリアクリルアミド、ポリビニルピロリドン、ポリエチレンカーボネート若しくはポリプロピレンカーボネート等のポリカーボネート、セグメント化ポリウレタン等のポリウレタン又はポリエーテル型ポリウレタンとジメチルシリコンとのブレンド若しくはブロック共重合体等の合成ポリマーを用いることが可能である。また、ペプチド、タンパク質、核酸塩基、糖鎖、キチン若しくはキトサン等の天然のポリマーを用いてもよい。
【００５８】
また、ＤＬＣ膜に生体適合性ではなく、抗血栓性等の機能性を付与してもよい。この場合には薬剤をその中に含有し且つ薬剤を一定速度で放出する能力を有するポリマーを固定することが好ましい。
【００５９】
例えば、生分解性のポリマーに抗血栓性を有する薬剤を担持させたものを固定すればよい。生分解性ポリマーが分解されＤＬＣ膜が露出したとしても、下地のＤＬＣ膜が親水性であるためなんら問題は生じない。生分解性のポリマーは、例えばポリグリコール酸、乳酸とグリコール酸の共重合体、ポリＤＬ乳酸（ＤＬ−ＰＬＡ）、ポリＬ乳酸（Ｌ−ＰＬＡ）、ラクチド、ポリカプロラクトン（ＰＣＬ）、コラーゲン、ゼラチン、キチン、キトサン、ヒアルロン酸、ポリ−Ｌ−グルタミン酸、ポリ−Ｌ−リジン等のポリアミノ酸、澱粉、ポリ−ε−カプロラクトン、ポリエチレンサクシネート又はポリ−β−ヒドロキシアルカノエート等とすればよい。また、これに限らず、生体内で酵素的又は非酵素的に分解され、分解産物が毒性を示さず、薬物の放出が可能なものであれば、いずれの生分解性ポリマーも利用可能である。
【００６０】
生分解性のポリマーに担持させる抗血栓性の薬剤は、抗血小板剤、抗凝固剤、アンチフィブリン及びアンチトロンビンとしては、ヘパリンナトリウム、低分子量ヘパリン、ヒルジン、アルガトロバン、フォルスコリン、塩酸サルボクレラート、バピプロスト、プロスタサイクリン、プロスタサイクリン同族体、デキストラン、Ｄ−フェ−プロ−アルグ−クロロメチルケトン（合成アンチトロンビン）、ディピリダモール、グリコプロテインIIｂ／IIIａ血小板膜受容抗体、ビトロネクチン受容体拮抗物質及びトロンビン防止剤等を用いればよい。
【００６１】
また、生体によるポリマーの分解を促進し、薬剤の放出を効率良く行うためにポリマーに可塑剤を添加してもよい。可塑剤は、例えば酒石酸、リンゴ酸若しくはクエン酸のエステル系の可塑剤又は他の生体に対する安全性が確認された可塑剤を用いればよい。
【００６２】
なお、用途に応じて生体適合性及び生分解性以外の機能を有するポリマーを固定することも可能である。
【００６３】
さらに、カルボキシル基等の官能基をプラズマ、紫外線、放射線等の照射により活性化し、活性化した官能基を開始点としてモノマーをグラフト重合することにより、ポリマーを固定してもよい。カルボキシル基の活性化に要するエネルギーは、炭素−炭素結合の開裂と比べるとはるかに小さい。従って、ＤＬＣ膜の表面にラジカルを導入する場合と比べて、カルボキシル基の活性化は容易である。このため、ＤＬＣ膜へのグラフト重合を効率良く行うことが可能である。
【００６４】
（一実施例）
以下に、本発明に係るＤＬＣ膜の修飾方法について実施例を用いてより具体的に説明する。
【００６５】
本実施例において基材には、１２ｍｍ角で厚さが５ｍｍの高速度工具鋼（ＪＩＳ規格ＳＫＨ５１）を用いた。
【００６６】
図１は、本実施例において用いたイオン化蒸着装置を模式的に示したものであり、真空チャンバーの内部に設けられた直流アーク放電プラズマ発生器２に、イオン源であるＡｒ並びにベンゼン（Ｃ6Ｈ6）ガスを導入することにより発生させたプラズマを、負電圧にバイアスしたターゲット１に衝突させることによりターゲット１の上にＤＬＣ膜を固体化して成膜する通常のイオン化蒸着装置である。
【００６７】
基材を図１に示すイオン化蒸着装置のチャンバ内にセットし、チャンバーにアルゴンガス（Ａｒ）を圧力が１０-1Ｐａ〜１０-3Ｐａ（１０-3Ｔｏｒｒ〜１０-5Ｔｏｒｒ）となるように導入した後、放電を行うことによりＡｒイオン発生させ、発生したＡｒイオンを基材の表面に衝突させるボンバードクリーニングを約３０分間行った。
【００６８】
続いて、チャンバにテトラメチルシラン（Ｓｉ（ＣＨ3）4）を３分間導入し、珪素（Ｓｉ）及び炭素（Ｃ）を主成分とするアモルファス状で膜厚が２０ｎｍの中間層を形成する。
【００６９】
中間層を形成した後、Ｃ6Ｈ6ガスをチャンバーに導入し、ガス圧を１０-1Ｐａとする。Ｃ6Ｈ6を３０ｍＬ／分の速度で連続的に導入しながら放電を行うことによりＣ6Ｈ6をイオン化し、イオン化蒸着を約２分間行い、厚さ３０ｎｍのＤＬＣ膜を基材の表面に形成した。
【００７０】
ＤＬＣ膜を形成する際のターゲット電圧は１．５ｋＶ、ターゲット電流は５０ｍＡ、フィラメント電圧は１４Ｖ、フィラメント電流は３０Ａ、アノード電圧は５０Ｖ、アノード電流は０．６Ａ、リフレクタ電圧は５０Ｖ、リフレクタ電流は６ｍＡとした。また、形成時における基材の温度は約１６０℃であった。
【００７１】
なお、中間層は基材とＤＬＣ膜との密着性を向上させるために設けており、基材とＤＬＣ膜との密着性を十分に確保できる場合には省略してもよい。
【００７２】
また、本実施例においては炭素源としてＣ6Ｈ6の単独ガスを用いたが、他の炭化水素原料を用いてもよい。また、Ｃ6Ｈ6等の炭化水素原料とＣＦ4等のフロンガスとの混合ガスを用いて、フッ素を含むＤＬＣ膜を基材の表面に形成してもよい。
【００７３】
次に、基材の表面に形成したＤＬＣ膜にプラズマを照射することによりＤＬＣ膜の表面にラジカルを導入した。図２は本実施例において使用したプラズマ照射装置を模式的に示している。
【００７４】
図２に示すように本実施例において用いたプラズマ照射装置は、一般的なプラズマ照射装置であり、真空ポンプ２２が接続されガス置換が可能なチャンバー２１の底面及び胴部にそれぞれ電極２３及び電極２４が設けられている。電極２３及び電極２４に、マッチングネットワーク２６を通して高周波電源２５から高周波を印加することによりチャンバーの内部にプラズマを発生させ、電極２３の上に設置したターゲット１１にプラズマを照射する。
【００７５】
まず、ＤＬＣ膜を形成した基材に対して、ラジカルを発生させる第１のプラズマ照射を行った。ＤＬＣ膜を形成した基材をプラズマ照射装置のチャンバーの内部にセットした後、アセチレン（Ｃ2Ｈ2）を流してチャンバーの内圧を１３３Ｐａとした。続いて、高周波電源（アドテックプラズマテクノロジー製、ＡＸ−３００型；周波数１３．５６ＭＨｚ）を用いて５０Ｗの高周波を電極に印加して、チャンバー内にアセチレンのプラズマを発生させ、ＤＬＣ膜を形成した基材へアセチレンのプラズマを３０秒間照射した。
【００７６】
第１のプラズマ照射は、ＤＬＣ膜の炭素炭素結合を切断しラジカルを発生させることができればよく、アセチレン以外のガスを用いて生成したプラズマを照射してもかまわない。
【００７７】
次に、チャンバー内部の雰囲気をＣ2Ｈ2から酸素（Ｏ2）ガスに置換し内圧を１３３Ｐａとした。続いて、５０Ｗの高周波を電極に印加して、チャンバーの内部に酸素プラズマを発生させることにより第２のプラズマ照射を３０秒間行った。
【００７８】
第２のプラズマ照射は、第１のプラズマ照射により生成したラジカルと酸素とを効率良く反応させカルボキシル基を含む親水性の官能基を生成することを目的とする。従って、酸素ガスに変えて酸素原子を含む他のガスを用いて生成したプラズマを照射してもよい。
【００７９】
次に、カルボキシル基を導入したＤＬＣ膜の表面に、N-ビニル-2-ピロリドン（ＮＶＰ）を重合した化合物であるポリビニルピロリドン（Polyvinylpyrrolidone、略称ＰＶＰ）を以下のようにしてグラフトした。
【００８０】
まず、ＤＬＣ膜に導入されたカルボキシル基の活性化を行った。カルボキシル基の活性化は、アルゴンプラズマを照射することにより行った。チャンバ内にカルボキシル基を導入したＤＬＣ膜をセットした後、アルゴンガスを流してチャンバの内圧を１３３Ｐａとした。続いて、２０Ｗの高周波を電極に印加して、アルゴンプラズマを２分間照射した。
【００８１】
チャンバから基材を取り出した後、１分間大気暴露を行い、２mol／ＬのＮＶＰを含むトルエン溶液と共に、ガラススクリュー管内に封入した。ガラススクリュー管内を窒素置換した後、８０℃の温度で２０時間重合を行った。重合後に基材を取り出し、多量のエタノール中に浸漬して洗浄することにより未反応のモノマー及びグラフトしていないポリマーを除去した。
【００８２】
なお、カルボキシル基の活性化にプラズマ照射を用いたが、紫外線、電子線又はγ線等を用いてもよい。
【００８３】
−ＤＬＣ膜の評価−
以下に、本実施例において作製したＤＬＣ膜について評価した結果について説明する。まず、ＤＬＣ膜の表面に生成した官能基をＸ線光電子分光法（ＸＰＳ）を用いて測定した。ＸＰＳ測定には、日本電子社製ＸＰＳ装置JPS9010を用い、Ｘ線源には、Ａｌｋα（１４８６．５ｅＶ）を出力１００Ｗ（１０ｋＶ、１０ｍＡ）で用いた。
【００８４】
図３（ａ）は、アセチレンのプラズマによる第１のプラズマ照射と酸素プラズマによる第２のプラズマ照射とを行い、さらに２分間の大気暴露を行ったＤＬＣ膜の表面をＸＰＳにより測定した結果を示している。２８９ｅＶ付近にＣ１ｓ軌道のピークが観測された。このピークは、カルボキシル基のＯ＝Ｃ―ＯＨ結合に基づくピークである。一方、図３（ｂ）に示すように、プラズマ照射を行っていないＤＬＣ膜には、２８９ｅＶ付近にピークは認められない。
【００８５】
このことから、第１のプラズマ照射の後、酸素を含む第２のプラズマ照射を行うことにより、第１のプラズマ照射において生成したラジカルが、酸素と反応しカルボキシル基が生成することが明らかである。
【００８６】
また、図３（ｃ）は、アセチレンのプラズマによる第１のプラズマ照射のみを行った後、２分間の大気暴露を行ったＤＬＣ膜の表面をＸＰＳにより測定した結果を示している。図３（ｃ）にも、カルボキシル基に由来するピークはほとんど認められない。
【００８７】
また、図３（ａ）には２８７ｅＶ付近にも図３（ｂ）及び（ｃ）にはほとんど認められないピークが認められる。これは、水酸基のＣ−Ｏ−Ｈ結合に基づくピークであり、カルボキシル基の他に親水性の水酸基も生成していることがわかる。
【００８８】
以上の結果から、第１のプラズマ照射により生成したラジカルは、大気暴露だけではほとんど酸素と反応しないことが明らかである。つまり、ＤＬＣ膜に効率良く親水性の官能基を導入するためには、反応性部位を形成する第１のプラズマ照射と、酸素を含むプラズマを用いた第２のプラズマ照射とが不可欠であることが明らかである。
【００８９】
次に、第２のプラズマ照射を行ったＤＬＣ膜の表面のぬれ性を接触角測定器により測定した。接触角の測定には、協和界面科学株式会社社製の自動接触角測定機DM300型を用い、医療用材料の表面上に１μＬの水滴を置き、接触角を測定した。なお、測定値は１０点の平均値とした。
【００９０】
図４はプラズマ照射後の接触角の経時変化を示している。図４において△で示したプラズマ照射を行っていないＤＬＣ膜の接触角は、７０度〜８０度の範囲内でほぼ一定であった。これに対して、○で示したアセチレンによる第１のプラズマ照射と酸素による第２のプラズマ照射を行ったＤＬＣ膜の接触角は、３度程度でほぼ一定であり、第２のプラズマ照射を行うことにより親水性が大きく向上し、いわゆる超親水性の表面となっていることがわかる。
【００９１】
一方、図４で●で示したアセチレンによる第１のプラズマ照射のみを行った場合には、初期の接触角が１２０度であり、プラズマ照射を行っていないＤＬＣ膜よりも接触角が大きくなった。また、時間と共に接触角が低下し、最終的にはプラズマ照射を行っていないＤＬＣ膜よりも少し大きな値となった。これは、アセチレンによる第１のプラズマ照射により形成されたラジカルと大気中の酸素との反応は非常に遅く、また生成したラジカルのうち一部しか反応しないことを示している。
【００９２】
また、第１のプラズマ照射をアセチレンに代えて酸素により行った場合の結果を▽で示した。第１のプラズマ照射に酸素プラズマを用いることにより、ラジカルの生成と酸素との反応が同時に進行し、ＤＬＣ膜の表面が親水性となることが期待される。しかし、この場合には、一旦接触角が低下するが、時間の経過と共に接触角が上昇する傾向が認められた。このような挙動を示す原因は明らかではないが、１回目の酸素プラズマの照射の際には、ＤＬＣ膜に形成されたラジカルと酸素との反応が十分生じていないのではないかと考えられる。
【００９３】
以上のように、ＤＬＣ膜に反応性の部位を形成する第１のプラズマ照射を行った後、酸素を含むプラズマによる第２のプラズマ照射を行うことにより、ＤＬＣ膜を接触角が１０度以下のいわゆる超親水性とすることができる。また、ＤＬＣ膜であるため超親水性であるだけでなく耐久性も有しているため、医療用材料をはじめとして様々な分野において用いることができる。さらに、ＤＬＣ膜に導入された官能基を用いることにより、ＤＬＣ膜にポリマー等を固定し、超親水性以外の機能を付与することも可能である。
【００９４】
図５（ａ）及び（ｂ）はそれぞれ、アセチレンによる第１のプラズマ照射と酸素による第２のプラズマ照射を行いカルボキシル基を導入したＤＬＣ膜にＮＰＶをグラフトした場合及びカルボキシル基の導入を行っていないＤＬＣ膜にＮＰＶをグラフトした場合のＸＰＳの測定結果を示している。図５（ａ）に示すように、カルボキシル基の導入を行った場合には、ポリビニルピロリドンのピロリドン環に由来するＮ１ｓのピークが認められた。また、第２のプラズマ照射後には約３度であった接触角が、ポリビニルピロリドンのグラフト後には５７±３度まで上昇した。このことから、第２のプラズマ照射によりＤＬＣ膜に導入されたカルボキシル基によりポリビニルピロリドンがグラフトされたことが明らかである。
【００９５】
一方、図５（ｂ）に示すように、カルボキシル基の導入を行っていない場合には、Ｎ１ｓのピークは認められていない。このことから、カルボキシル基の活性化に用いたプラズマの照射条件によっては、ＤＬＣ膜の炭素−炭素結合が開裂せず、グラフト重合が進行しないことがわかる。
【００９６】
また、第２のプラズマ照射を行った後、１０日間放置したＤＬＣ膜に対してポリビニルピロリドンのグラフトを行ったが、なんら問題なくグラフトを行うことができた。
【００９７】
以上説明したように、ＤＬＣ膜の炭素−炭素結合を開裂させラジカルを形成する第１のプラズマ照射と、第１のプラズマ照射により形成されたラジカルを酸素と反応させる第２のプラズマ照射とを行うことにより、ＤＬＣ膜の表面を超親水性とすることが可能である。
【００９８】
プラズマ照射を２回行うことにより、ＤＬＣ膜の表面が超親水性となる理由は明確ではないが、１回目のプラズマ照射により形成された反応性部位が、２回目の酸素を含むプラズマの照射により効率良く反応してカルボキシル基等の親水性の官能基となるためであると考えられる。また、ＤＬＣ膜に導入された親水性の官能基は安定であり、長期にわたり超親水性を維持することができる。また、導入された官能基は、容易に活性化することができ、ポリマーをグラフトすることができる。また、官能基をポリマーを結合する結合部位として用いることも可能であり、ポリマーの有する種々の機能をＤＬＣ膜に容易に付与することができる。
【００９９】
超親水性又は機能性を付与したＤＬＣ膜は、種々の用途に用いることができる。例えば、耐久性及び生体適合性が要求される、ステント、カテーテル、バルーンカテーテル、ガイドワイヤ、ペースメーカーリード、体内留置用器材、注射針、メス、真空採血管、輸液バッグ、プレフィルドシリンジ及び傷口保持部品等の医療用器具又は医療用器具の材料として用いることができる。
【産業上の利用可能性】
【０１００】
本発明に係る超親水性材料、医療用材料及び医療用器具は、ＤＬＣ膜の親水性を向上させると共に、生体適合性等の機能の付与を効率良く行うことが可能であり、ダイヤモンド様薄膜の修飾方法として有用であると共に、超親水性材料、医療用材料、医療用器具とその製造方法等として有用である。
【符号の説明】
【０１０１】
１      ターゲット
２      直流アーク放電プラズマ発生器
１１      ターゲット
２１      チャンバー
２２      真空ポンプ
２３      電極
２４      電極
２５      高周波電源
２６      マッチングネットワーク
【図１】
0005536168.tif 000002
【図２】
0005536168.tif 000003
【図３】
0005536168.tif 000004
【図４】
0005536168.tif 000005
【図５】
0005536168.tif 000006